СПОСОБ ЭЛЕКТРОИМПУЛЬСНОЙ И СИЛОВОЙ СФЕРОДИНАМИЧЕСКОЙ ПЛАСТИФИКАЦИИ МЕТАЛЛА ЗАГОТОВОК ТРУБОПРОВОДОВ

Способ электроимпульсной и силовой сферодинамической нанопластификации металла заготовок трубопроводов, заключающийся в размещении заготовки между подводами трансформатора и последующей ее обработке путем подачи на заготовку электрических импульсов и последующей силовой обработке заготовки, отличающийся тем, что обработку заготовки производят в три этапа поочередным наложением на нее первоначальных импульсов сферодинамического воздействия, приложенным к диаметральным участкам наружной поверхности трубной заготовки по кривой, имеющей форму логарифмической спирали Я.Бернулли, со степенью деформации с каждой стороны трубной заготовки по всей ее длине, определяемой соотношением:
сф.уд.1
т
ε=(0,4…0,5)σ,
сф.уд.1
где ε - степень деформации трубной заготоки с каждой ее стороны отударных импульсов, %;
т
σ - предел текучести материала трубной заготовки, кг/мм,
после чего к заготовке прилагают серию импульсов электрического тока с плотностью тока в импульсе, определяемой выражением:
4
Q=(1,2…2,0)10,
2
где Q - плотность электрического тока в импульсе, А/м
и длительностью воздействия электрического импульса на трубную заготовку, определяемую выражением:
τ=(0,3…0,4)T,
где τ - длительность воздействия импульсов электрического тока на трубную заготовку, с;
Т - длительность наложения на трубную заготовку первоначальных ударных импульсов сферодинамического воздействия, с,
затем на наружную поверхность трубной заготовки накладывают вторичные ударные импульсы сферодинамического воздействия по кривой вышеупомянутого первоначального сферодинамического воздействия со степенью деформации с каждой стороны трубной заготовки по всей ее длине, определяемой соотношением:
сф.уд.2
сф.уд.1
ε=(0,1…0,2)ε,
сф.уд.2
где ε - степень деформации трубной заготовки с каждой ее стороны от вторичных сферодинамических ударных импульсов, %.